(57)【特許請求の範囲】
【請求項１】
以下の式の少なくとも１つの単位を含むポリマー
【化１】
0006713470.tif 000078
式中、
Ｒ1は、それぞれ、Ｈ、Ｃ1-100−アルキル、Ｃ2-100−アルケニル、Ｃ2-100−アルキニル、Ｃ5-12−シクロアルキル、Ｃ6-18−アリール、５〜２０員ヘテロアリール、Ｃ（Ｏ）−Ｃ1-100−アルキル、Ｃ（Ｏ）−Ｃ5-12−シクロアルキル及びＣ（Ｏ）−ＯＣ1-100−アルキルからなる群から選択され、
ここで、
Ｃ1-100−アルキル、Ｃ2-100−アルケニル及びＣ2-100−アルキニルは、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2からなる群から独立して選択される１〜４０個の置換基で置換されていてよく、Ｃ1-100−アルキル、Ｃ2-100−アルケニル及びＣ2-100−アルキニルの少なくとも２個のＣＨ2−基（隣接するＣＨ2−基ではない）は、Ｏ又はＳによって置き換えられてよく、
Ｃ5-12−シクロアルキルは、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲa又はＮＲa−ＣＯによって置き換えられてよく、
Ｃ6-18−アリール及び５〜２０員ヘテロアリールは、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2からなる群から独立して選択される１〜６個の置換基で置換されていてよく、
ここで、
Ｒa及びＲbは、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
ＲSia、ＲSib及びＲSicは、独立して、Ｈ、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、Ｏ−Ｃ1-60−アルキル、Ｏ−Ｃ2-60−アルケニル、Ｏ−Ｃ2-60−アルキニル、Ｏ−Ｃ5-8−シクロアルキル、Ｏ−Ｃ6-14−アリール、Ｏ−５〜１４員ヘテロアリール、−［Ｏ−ＳｉＲSidＲSie］o−ＲSif、ＮＲ5Ｒ6、ハロゲン及びＯ−Ｃ（Ｏ）−Ｒ5からなる群から選択され、
ここで、
ｏは、１〜５０の整数であり、
ＲSid、ＲSie、ＲSifは、独立して、Ｈ、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、Ｏ−Ｃ1-60−アルキル、Ｏ−Ｃ2-60−アルケニル、Ｏ−Ｃ2-60−アルキニル、Ｏ−Ｃ5-8−シクロアルキル、Ｏ−Ｃ6-14−アリール、Ｏ−５〜１４員ヘテロアリール、−［Ｏ−ＳｉＲSigＲSih］p−ＲSii、ＮＲ50Ｒ60、ハロゲン及びＯ−Ｃ（Ｏ）−Ｒ50からなる群から選択され、
ここで、
ｐは、１〜５０の整数であり、
ＲSig、ＲSih、ＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、Ｏ−Ｓｉ（ＣＨ3）3、ＮＲ500Ｒ600、ハロゲン及びＯ−Ｃ（Ｏ）−Ｒ500からなる群から選択され、
Ｒ5、Ｒ6、Ｒ50、Ｒ60、Ｒ500及びＲ600は、独立して、Ｈ、Ｃ1-60−アルキル、Ｃ2-60−アルケニル、Ｃ2-60−アルキニル、Ｃ5-8−シクロアルキル、Ｃ6-14−アリール、及び５〜１４員ヘテロアリールからなる群から選択され、
Ｃ1-60−アルキル、Ｃ2-60−アルケニル及びＣ2-60−アルキニルは、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2からなる群から選択される１〜２０個の置換基で置換されていてよく、Ｃ1-60−アルキル、Ｃ2-60−アルケニル及びＣ2-60−アルキニルの少なくとも２個のＣＨ2−基（隣接するＣＨ2−基ではない）は、Ｏ又はＳによって置き換えられてよく、
Ｃ5-8−シクロアルキルは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2からなる群から選択される１〜５個の置換基で置換されていてよく、Ｃ5-8−シクロアルキルの１又は２個のＣＨ2−基（隣接するＣＨ2−基ではない）は、Ｏ、Ｓ、ＯＣ（Ｏ）、ＣＯ、ＮＲc又はＮＲc−ＣＯによって置き換えられてよく、
Ｃ6-14−アリール及び５〜１４員ヘテロアリールは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ及びＮＯ2からなる群から独立して選択される１〜５個の置換基で置換されていてよく、
ここで、
Ｒc及びＲdは、独立して、Ｈ、Ｃ1-30−アルキル、Ｃ2-30−アルケニル及びＣ2-30−アルキニルからなる群から選択され、
ＲSij、ＲSik及びＲSilは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、−［Ｏ−ＳｉＲSimＲSin］q−ＲSio、ＮＲ7Ｒ8、ハロゲン、及びＯ−Ｃ（Ｏ）−Ｒ7からなる群から選択され、
ここで、
ｑは、１〜５０の整数であり、
ＲSim、ＲSin、ＲSioは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、−［Ｏ−ＳｉＲSipＲSiq］r−ＲSir、ＮＲ70Ｒ80、ハロゲン、及びＯ−Ｃ（Ｏ）−Ｒ70からなる群から選択され、
ここで、
ｒは、１〜５０の整数であり、
ＲSip、ＲSiq、ＲSirは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、Ｏ−Ｓｉ（ＣＨ3）3、ＮＲ700Ｒ800、ハロゲン及びＯ−Ｃ（Ｏ）−Ｒ700からなる群から選択され、
Ｒ7、Ｒ8、Ｒ70、Ｒ80、Ｒ700及びＲ800は、独立して、Ｈ、Ｃ1-30−アルキル、Ｃ2-30−アルケニル、Ｃ2-30−アルキニル、Ｃ5-6−シクロアルキル、Ｃ6-10−アリール、及び５〜１０員ヘテロアリールからなる群から選択され、
Ｃ1-30−アルキル、Ｃ2-30−アルケニル及びＣ2-30−アルキニルは、ハロゲン、ＣＮ及びＮＯ2からなる群から選択される１〜１０個の置換基で置換されていてよく、
Ｒ2は、それぞれ、水素、Ｃ1-30−アルキル、Ｃ2-30−アルケニル、Ｃ2-30−アルキニル、Ｃ5-12−シクロアルキル、Ｃ6-18−アリール、５〜２０員ヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiu及びＯＨからなる群から選択され、
ここで、
Ｒ21及びＲ22は、独立して、Ｈ、Ｃ1-30−アルキル、Ｃ2-30−アルケニル、Ｃ2-30−アルキニル、Ｃ5-12−シクロアルキル、Ｃ6-18−アリール、及び５〜２０員ヘテロアリールからなる群から選択され、及び
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲe又はＮＲe−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜６個の置換基で置換されていてよく、
ここで、
ＲSis、ＲSit及びＲSiuは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒe及びＲfは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲｇＲｈ、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から独立して選択される１〜５個の置換基で置換されていてよく、
ここで、
Ｒg及びＲhは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
ｎは、０、１、２又は３であり、
ｍは、０、１、２又は３であり、
かつ
Ｌ1及びＬ2は、互いに独立して、それぞれ、Ｃ6-18−アリーレン、５〜２０員ヘテロアリーレン、
【化２】
0006713470.tif 000079
からなる群から選択され、
ここで、
Ｃ6-18−アリーレン及び５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール、及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ３１］［Ｃ（Ｏ）Ｒ32］、ＳＲ31、ハロゲン、ＣＮ、ＳｉＲSivＲSiwＲSix及びＯＨからなる群から選択される１〜６個の置換基Ｒ3で置換されていてよく、
ここで、
【化３】
0006713470.tif 000080
は、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、Ｃ（Ｏ）−Ｒ41、Ｃ（Ｏ）−ＮＲ41Ｒ42、Ｃ（Ｏ）−ＯＲ41及びＣＮからなる群から選択される１又は２個の置換基Ｒ4で置換されていてよく、
ここで、
Ｒ31、Ｒ32、Ｒ41及びＲ42は、互いに独立して、それぞれ、Ｈ、Ｃ1-30−アルキル、Ｃ2-30−アルケニル、Ｃ2-30−アルキニル、Ｃ5-12−シクロアルキル、Ｃ6-18−アリール及び５〜２０員ヘテロアリールからなる群から選択され、
ここで、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、
ここで、
ＲSiv、ＲSiw、ＲSixは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒi及びＲjは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から独立して選択される１〜５個の置換基で置換されていてよく、
ここで、
Ｒk及びＲlは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【請求項２】
請求項１に記載のポリマーであって、
Ｒ1は、それぞれ、Ｃ1-100−アルキル、Ｃ2-100−アルケニル、及びＣ2-100−アルキニルからなる群から選択され、
ここで、
Ｃ1-100−アルキル、Ｃ2-100−アルケニル及びＣ2-100−アルキニルは、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン及びＣＮからなる群から独立して選択される１〜４０個の置換基で置換されていてよく、Ｃ1-100−アルキル、Ｃ2-100−アルケニル及びＣ2-100−アルキニルの少なくとも２個のＣＨ2−基（隣接するＣＨ2−基ではない）は、Ｏ又はＳによって置き換えられてよく、
ここで、
Ｒa及びＲbは、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
ＲSia、ＲSib及びＲSicは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSigＲSih］p−ＲSiiからなる群から選択され、
ここで、
ｐは、１〜５０の整数であり、
ＲSig、ＲSih及びＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｒ5、Ｒ6、Ｒ50、Ｒ60、Ｒ500及びＲ600は、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
Ｃ1-60−アルキル、Ｃ2-60−アルケニル及びＣ2-60−アルキニルは、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮからなる群から選択される１〜２０個の置換基で置換されていてよく、Ｃ1-60−アルキル、Ｃ2-60−アルケニル及びＣ2-60−アルキニルの少なくとも２個のＣＨ2−基（隣接するＣＨ2−基ではない）は、Ｏ又はＳによって置き換えられてよく、
Ｃ5-8−シクロアルキルは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から選択される１〜５個の置換基で置換されていてよく、Ｃ5-8−シクロアルキルの１又は２個のＣＨ2−基（隣接するＣＨ2−基ではない）は、Ｏ、Ｓ、ＯＣ（Ｏ）、ＣＯ、ＮＲc又はＮＲc−ＣＯによって置き換えられてよく、
Ｃ6-14−アリール及び５〜１４員ヘテロアリールは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から独立して選択される１〜５個の置換基で置換されていてよく、
ここで、
Ｒc及びＲdは、独立して、Ｈ、Ｃ1-30−アルキル、Ｃ2-30−アルケニル及びＣ2-30−アルキニルからなる群から選択され、
ＲSij、ＲSik及びＲSilは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSimＲSin］q−ＲSioからなる群から選択され、
ここで、
ｑは、１〜５０の整数であり、
ＲSim、ＲSin、ＲSioは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSipＲSiq］r−ＲSirからなる群から選択され、
ここで、
ｒは、１〜５０の整数であり、
ＲSip、ＲSiq、ＲSirは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-30−アルキル、Ｃ2-30−アルケニル及びＣ2-30−アルキニルは、ハロゲン及びＣＮからなる群から選択される１〜１０個の置換基で置換されていてよく、
Ｒ2は、それぞれ、水素、Ｃ1-30−アルキル及びハロゲンからなる群から選択され、
ここで、
Ｃ1-30−アルキルは、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜１０個の置換基で置換されていてよく、Ｃ1-30−アルキルの少なくとも２個のＣＨ2−基（隣接するＣＨ2−基ではない）は、Ｏ又はＳによって置き換えられてよく、
ここで、
ＲSis、ＲSit及びＲSiuは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒe及びＲfは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲｇＲｈ、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から独立して選択される１〜５個の置換基で置換されていてよく、
ここで、
Ｒg及びＲhは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
かつＬ1、Ｌ2、ｎ及びｍは、請求項１で定義したとおりである、前記ポリマー。
【請求項３】
請求項１に記載のポリマーであって、
Ｒ1は、それぞれ、Ｃ1-100−アルキル、Ｃ2-100−アルケニル及びＣ2-100−アルキニルからなる群から選択され、
Ｃ1-100−アルキル、Ｃ2-100−アルケニル及びＣ2-100−アルキニルは、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜４０個の置換基で置換されていてよく、Ｃ1-100−アルキル、Ｃ2-100−アルケニル及びＣ2-100−アルキニルの少なくとも２個のＣＨ2−基（隣接するＣＨ2−基ではない）は、Ｏ又はＳによって置き換えられてよく、
ここで、
Ｒa及びＲbは、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
ＲSia、ＲSib及びＲSicは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSigＲSih］p−ＲSiiからなる群から選択され、
ここで、
ｐは、１〜５０の整数であり、
ＲSig、ＲSih及びＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-60−アルキル、Ｃ2-60−アルケニル及びＣ2-60−アルキニルは、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮからなる群から選択される１〜２０個の置換基で置換されていてよく、Ｃ1-60−アルキル、Ｃ2-60−アルケニル及びＣ2-60−アルキニルの少なくとも２個のＣＨ2−基（隣接するＣＨ2−基ではない）は、Ｏ又はＳによって置き換えられてよく、
Ｃ5-8−シクロアルキルは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から選択される１〜５個の置換基で置換されていてよく、Ｃ5-8−シクロアルキルの１又は２個のＣＨ2−基（隣接するＣＨ2−基ではない）は、Ｏ、Ｓ、ＯＣ（Ｏ）、ＣＯ、ＮＲc又はＮＲc−ＣＯによって置き換えられてよく、
Ｃ6-14−アリール及び５〜１４員ヘテロアリールは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から独立して選択される１〜５個の置換基で置換されていてよく、
ここで、
Ｒc及びＲdは、独立して、Ｈ、Ｃ1-30−アルキル、Ｃ2-30−アルケニル及びＣ2-30−アルキニルからなる群から選択され、
ＲSij、ＲSik及びＲSilは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSimＲSin］q−ＲSioからなる群から選択され、
ここで、
ｑは、１〜５０の整数であり、
ＲSim、ＲSin、ＲSioは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSipＲSiq］r−ＲSirからなる群から選択され、
ここで、
ｒは、１〜５０の整数であり、
ＲSip、ＲSiq、ＲSirは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-30−アルキル、Ｃ2-30−アルケニル及びＣ2-30−アルキニルは、ハロゲン及びＣＮからなる群から選択される１〜１０個の置換基で置換されていてよく、
Ｒ2は、それぞれ、水素、Ｃ1-30−アルキル及びハロゲンからなる群から選択され、
ここで、
Ｃ1-30−アルキルは、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜１０個の置換基で置換されていてよく、Ｃ1-30−アルキルの少なくとも２個のＣＨ2−基（隣接するＣＨ2−基ではない）は、Ｏ又はＳによって置き換えられてよく、
ここで、
ＲSis、ＲSit及びＲSiuは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒe及びＲfは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲｇＲｈ、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から独立して選択される１〜５個の置換基で置換されていてよく、
ここで、
Ｒg及びＲhは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
かつＬ1、Ｌ2、ｎ及びｍは、請求項１で定義したとおりである、前記ポリマー。
【請求項４】
請求項１に記載のポリマーであって、
Ｒ1は、それぞれ、Ｃ1-36−アルキル、Ｃ2-36−アルケニル及びＣ2-36−アルキニルからなる群から選択され、
ここで、
Ｃ1-36−アルキル、Ｃ2-36−アルケニル及びＣ2-36−アルキニルは、Ｃ5-6−シクロアルキル、Ｃ6-10−アリール、５〜１０員ヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜２０個の置換基で置換されていてよく、Ｃ1-36−アルキル、Ｃ2-36−アルケニル及びＣ2-36−アルキニルの少なくとも２個のＣＨ2−基（隣接するＣＨ2−基ではない）は、Ｏ又はＳによって置き換えられてよく、
ここで、
Ｒaは、独立して、Ｈ、Ｃ1-20−アルキル、Ｃ2-20−アルケニル、Ｃ2-20−アルキニル、Ｃ5-6−シクロアルキル、及びＣ6-10−アリールからなる群から選択され、
ＲSia、ＲSib及びＲSicは、独立して、Ｈ、Ｃ1-20−アルキル、Ｃ2-20−アルケニル、Ｃ2-20−アルキニル、Ｃ5-6−シクロアルキル、Ｃ6-10−アリール、−［Ｏ−ＳｉＲSidＲSie］o−ＲSifからなる群から選択され、
ここで、
ｏは、１〜５０の整数であり、
ＲSid、ＲSie、ＲSifは、独立して、Ｈ、Ｃ1-30−アルキル、Ｃ2-20−アルケニル、Ｃ2-20−アルキニル、Ｃ5-6−シクロアルキル、Ｃ6-10−アリール、−［Ｏ−ＳｉＲSigＲSih］p−ＲSiiからなる群から選択され、
ここで、
ｐは、１〜５０の整数であり、
ＲSig、ＲSih、ＲSiiは、独立して、Ｈ、Ｃ1-20−アルキル、Ｃ2-20−アルケニル、Ｃ2-20−アルキニル、Ｃ5-6−シクロアルキル、Ｃ6-10−アリール、Ｏ−Ｓｉ（ＣＨ3）3からなる群から選択され、
Ｃ1-20−アルキル、Ｃ2-20−アルケニル及びＣ2-20−アルキニルは、ハロゲン及びＣＮからなる群から選択される１〜１０個の置換基で置換されていてよく、
Ｒ2は、それぞれ、非置換の、水素、Ｃ1-30−アルキル及びハロゲンからなる群から選択され、かつ
Ｌ1、Ｌ2、ｎ及びｍは、請求項１で定義したとおりである、前記ポリマー。
【請求項５】
請求項１に記載のポリマーであって、
Ｒ1は、それぞれ非置換のＣ1-36−アルキルであり、Ｒ2は、それぞれ水素であり、かつＬ1、Ｌ2、ｎ及びｍは、請求項１で定義したとおりである、前記ポリマー。
【請求項６】
請求項１から５までのいずれか１項に記載のポリマーであって、
Ｌ1及びＬ2は、互いに独立して、それぞれ、５〜２０員ヘテロアリーレン、及び
【化４】
0006713470.tif 000081
からなる群から選択され、
ここで、
５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール、及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix及びＯＨからなる群から選択される１〜６個の置換基Ｒ3で置換されていてよく、
ここで、
【化５】
0006713470.tif 000082
は、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、Ｃ（Ｏ）−Ｒ41、Ｃ（Ｏ）−ＮＲ41Ｒ42、Ｃ（Ｏ）−ＯＲ41及びＣＮからなる群から選択された１又は２個の置換基Ｒ4で置換されていてよく、
ここで、
Ｒ31、Ｒ32、Ｒ41及びＲ42は、互いに独立して、それぞれ、Ｈ、Ｃ1-30−アルキル、Ｃ2-30−アルケニル、Ｃ2-30−アルキニル、Ｃ5-12−シクロアルキル、Ｃ6-18−アリール及び５〜２０員ヘテロアリールからなる群から選択され、
ここで、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、
ここで、
ＲSiv、ＲSiw、ＲSixは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒi及びＲjは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から独立して選択される１〜５個の置換基で置換されていてよく、
ここで、
Ｒk及びＲlは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
かつｎ及びｍは、請求項１で定義したとおりである、前記ポリマー。
【請求項７】
請求項６に記載のポリマーであって、
Ｌ1及びＬ2は、互いに独立して、それぞれ、５〜２０員ヘテロアリーレン、及び
【化６】
0006713470.tif 000083
からなる群から選択され、
ここで、５〜２０員ヘテロアリーレンは、
【化７】
0006713470.tif 000084
［式中、
Ｒ104及びＲ105は、独立して、それぞれ、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択されるか、又はＲ104及びＲ105は、同一の原子に付着する場合に、それらに付着される原子と一緒になって、５〜１２員の環構造を形成し、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から独立して選択される１〜５個の置換基で置換されていてよく、
５〜１２員の環構造は、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
ここで、
Ｒs及びＲtは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
ここで、５〜２０員ヘテロアリーレンは、それぞれＣ1-30−アルキル及びハロゲンからなる群から選択される１〜６個の置換基Ｒ3で置換されていてよく、
ここで、
【化８】
0006713470.tif 000085
は、それぞれＣ1-30−アルキル、Ｃ（Ｏ）−Ｒ41、Ｃ（Ｏ）−ＯＲ41及びＣＮからなる群から選択される１又は２個の置換基Ｒ4で置換されていてよく、
ここで、
Ｒ41は、それぞれ、Ｃ1-30−アルキルである］
からなる群から選択され、
かつｎ及びｍは、請求項１で定義したとおりである、前記ポリマー。
【請求項８】
請求項７に記載のポリマーであって、
Ｌ1及びＬ2は、互いに独立して、それぞれ、５〜２０員ヘテロアリーレンであり、
ここで、５〜２０員ヘテロアリーレンは、
【化９】
0006713470.tif 000086
からなる群から選択され、
ここで、５〜２０員ヘテロアリーレンは、非置換である、前記ポリマー。
【請求項９】
請求項１から８までのいずれか１項に記載のポリマーであって、
ｎは、０、１又は２であり、かつ
ｍは、０、１又は２である、前記ポリマー。
【請求項１０】
ｎが０であり、かつ式（１−Ｉ）
【化１０】
0006713470.tif 000087
［式中、
Ｒ1、Ｒ2及びＬ2及びｍは、請求項１で定義されたとおりである］の単位を含む、請求項１に記載のポリマーの製造方法であって、
式（２）
【化１１】
0006713470.tif 000088
［式中、
Ｙはそれぞれ、Ｉ、Ｂｒ、Ｃｌ又はＯ−Ｓ（Ｏ）2ＣＦ3であり、かつＲ1及びＲ2は式（１−Ｉ）の化合物について定義したとおりである］の化合物と、式（３）
【化１２】
0006713470.tif 000089
［式中、Ｌ2は、式（１−Ｉ）の化合物について定義したとおりであり、かつ
Ｚa及びＺbは、独立して、Ｂ（ＯＺ1）（ＯＺ2）、ＳｎＺ1Ｚ2Ｚ3、
【化１３】
0006713470.tif 000090
からなる群から選択され、
Ｚ1、Ｚ2、Ｚ3、Ｚ4、Ｚ5及びＺ6は、互いに独立して、それぞれＨ又はＣ1-4−アルキルである］の化合物との反応工程を含む、前記方法。
【請求項１１】
式（２）及び（２’）
【化１４】
0006713470.tif 000091
［式中、
Ｒ1及びＲ2は、請求項１で定義したとおりであり、かつ
Ｙは、それぞれ、Ｉ、Ｂｒ、Ｃｌ又はＯ−Ｓ（Ｏ）2ＣＦ3である］
の中間体。
【請求項１２】
請求項１から９までのいずれか１項に記載のポリマーを含む、電子デバイス。
【請求項１３】
有機電界効果トランジスタである、請求項１２に記載の電子デバイス。
【請求項１４】
半導体材料としての、請求項１から９までのいずれか１項に記載のポリマーの使用。
【発明の詳細な説明】
【技術分野】
【０００１】
本発明は、ベンゾチエノチオフェンイソインジゴポリマーに、それらのポリマーの製造方法に、中間体に、それらのポリマーを含む電子デバイスに、並びに半導体材料としてのそれらのポリマーの使用に関する。
【０００２】
有機半導体材料は、電子デバイス、例えば有機太陽電池デバイス（ＯＰＶ）、有機電界効果トランジスタ（ＯＦＥＴ）、有機発光ダイオード（ＯＬＥＤ）、有機フォトダイオード（ＯＰＤ）及び有機エレクトロクロミックデバイス（ＥＣＤ）において使用できる。
【０００３】
有機半導体材料は、液体処理技術が加工性の点から都合がよいために、液体処理技術、例えばスピンコーティングと適合性があり、かつしたがって、低費用の有機半導体材料を基礎とする電子デバイスの製造を可能にすることが所望される。さらに、液体処理技術は、プラスチック基板とも適合性があり、かつ従って、軽量で機械的にフレキシブルな有機半導体材料を基礎とする電子デバイスの製造を可能にする。
【０００４】
有機太陽電池デバイス（ＯＰＶ）、有機電界効果トランジスタ（ＯＦＥＴ）及び有機フォトダイオード（ＯＰＤ）における適用のために、有機半導体材料が高い電荷キャリア移動度を示すことがさらに望ましい。
【０００５】
有機太陽電池デバイス（ＯＰＶ）及び有機フォトダイオード（ＯＰＤ）における適用のために、有機半導体材料は、可視光及び近赤外光の強い吸収も示す必要がある。
【０００６】
電子デバイスにおける半導体材料としてのイソインジゴタイプの化合物の使用は、当業者に公知である。
【０００７】
国際公開第２００９／０５３２９１号（ＷＯ２００９／０５３２９１）は、次の単位
【化１】
0006713470.tif 000002
を含む半導体ポリマー、及びそれらのポリマーを含む有機電界効果トランジスタを記載している。
【０００８】
本発明の目的は、有機半導体材料を提供することであった。前記目的は、特許請求の範囲における請求項１に記載のポリマー、請求項１０に記載の方法、請求項１１に記載の中間体、請求項１２及び１３に記載の電子デバイス、並びに請求項１４に記載の使用により解決される。
【０００９】
本発明のポリマーは、以下の式の少なくとも１つの単位を含む：
【化２】
0006713470.tif 000003
［式中、
Ｒ1は、それぞれ、Ｈ、Ｃ1-100−アルキル、Ｃ2-100−アルケニル、Ｃ2-100−アルキニル、Ｃ5-12−シクロアルキル、Ｃ6-18−アリール、５〜２０員ヘテロアリール、Ｃ（Ｏ）−Ｃ1-100−アルキル、Ｃ（Ｏ）−Ｃ5-12−シクロアルキル及びＣ（Ｏ）−ＯＣ1-100−アルキルからなる群から選択され、
ここで、
Ｃ1-100−アルキル、Ｃ2-100−アルケニル及びＣ2-100−アルキニルは、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2からなる群から独立して選択される１〜４０個の置換基で置換されていてよく、Ｃ1-100−アルキル、Ｃ2-100−アルケニル及びＣ2-100−アルキニルの少なくとも２個のＣＨ2−基（隣接するＣＨ2−基ではない）は、Ｏ又はＳによって置き換えられてよく、
Ｃ5-12−シクロアルキルは、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2からなる群から独立して選択される１〜６個の置換基で置換されていてよく、Ｃ5-12−シクロアルキルの１個又は２個のＣＨ2−基（隣接するＣＨ2−基ではない）は、Ｏ、Ｓ、ＯＣ（Ｏ）、ＣＯ、ＮＲa又はＮＲa−ＣＯによって置き換えられてよく、
Ｃ6-18−アリール及び５〜２０員ヘテロアリールは、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2からなる群から独立して選択される１〜６個の置換基で置換されていてよく、
ここで、
Ｒa及びＲbは、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
ＲSia、ＲSib及びＲSicは、独立して、Ｈ、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、Ｏ−Ｃ1-60−アルキル、Ｏ−Ｃ2-60−アルケニル、Ｏ−Ｃ2-60−アルキニル、Ｏ−Ｃ5-8−シクロアルキル、Ｏ−Ｃ6-14−アリール、Ｏ−５〜１４員ヘテロアリール、−［Ｏ−ＳｉＲSidＲSie］o−ＲSif、ＮＲ5Ｒ6、ハロゲン及びＯ−Ｃ（Ｏ）−Ｒ5からなる群から選択され、
ここで、
ｏは、１〜５０の整数であり、
ＲSid、ＲSie、ＲSifは、独立して、Ｈ、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、Ｏ−Ｃ1-60−アルキル、Ｏ−Ｃ2-60−アルケニル、Ｏ−Ｃ2-60−アルキニル、Ｏ−Ｃ5-8−シクロアルキル、Ｏ−Ｃ6-14−アリール、Ｏ−５〜１４員ヘテロアリール、−［Ｏ−ＳｉＲSigＲSih］p−ＲSii、ＮＲ50Ｒ60ハロゲン及びＯ−Ｃ（Ｏ）−Ｒ50からなる群から選択され、
ここで、
ｐは、１〜５０の整数であり、
ＲSig、ＲSih、ＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、Ｏ−Ｓｉ（ＣＨ3）3、ＮＲ500Ｒ600、ハロゲン及びＯ−Ｃ（Ｏ）−Ｒ500からなる群から選択され、
Ｒ5、Ｒ6、Ｒ50、Ｒ60、Ｒ500及びＲ600は、独立して、Ｈ、Ｃ1-60−アルキル、Ｃ2-60−アルケニル、Ｃ2-60−アルキニル、Ｃ5-8−シクロアルキル、Ｃ6-14−アリール、及び５〜１４員ヘテロアリールからなる群から選択され、
Ｃ1-60−アルキル、Ｃ2-60−アルケニル及びＣ2-60−アルキニルは、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2からなる群から選択される１〜２０個の置換基で置換されていてよく、Ｃ1-60−アルキル、Ｃ2-60−アルケニル及びＣ2-60−アルキニルの少なくとも２個のＣＨ2−基（隣接するＣＨ2−基ではない）は、Ｏ又はＳによって置き換えられてよく、
Ｃ5-8−シクロアルキルは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2からなる群から選択される１〜５個の置換基で置換されていてよく、Ｃ5-8−シクロアルキルの１又は２個のＣＨ2−基（隣接するＣＨ2−基ではない）は、Ｏ、Ｓ、ＯＣ（Ｏ）、ＣＯ、ＮＲc又はＮＲc−ＣＯによって置き換えられてよく、
Ｃ6-14−アリール及び５〜１４員ヘテロアリールは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ及びＮＯ2からなる群から独立して選択される１〜５個の置換基で置換されていてよく、
ここで、
Ｒc及びＲdは、独立して、Ｈ、Ｃ1-30−アルキル、Ｃ2-30−アルケニル及びＣ2-30−アルケニルからなる群から選択され、
ＲSij、ＲSik及びＲSilは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、−［Ｏ−ＳｉＲSimＲSin］q−ＲSio、ＮＲ7Ｒ8、ハロゲン、及びＯ−Ｃ（Ｏ）−Ｒ7からなる群から選択され、
ここで、
ｑは、１〜５０の整数であり、
ＲSim、ＲSin、ＲSioは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、−［Ｏ−ＳｉＲSipＲSiq］r−ＲSir、ＮＲ70Ｒ80、ハロゲン、及びＯ−Ｃ（Ｏ）−Ｒ70からなる群から選択され、
ここで、
ｒは、１〜５０の整数であり、
ＲSip、ＲSiq、ＲSirは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、Ｏ−Ｓｉ（ＣＨ3）3、ＮＲ700Ｒ800、ハロゲン及びＯ−Ｃ（Ｏ）−Ｒ700からなる群から選択され、
Ｒ7、Ｒ8、Ｒ70、Ｒ80、Ｒ700及びＲ800は、独立して、Ｈ、Ｃ1-30−アルキル、Ｃ2-30−アルケニル、Ｃ2-30−アルキニル、Ｃ5-6−シクロアルキル、Ｃ6-10−アリール、及び５〜１０員ヘテロアリールからなる群から選択され、
Ｃ1-30−アルキル、Ｃ2-30−アルケニル及びＣ2-30−アルキニルは、ハロゲン、ＣＮ及びＮＯ2からなる群から選択される１〜１０個の置換基で置換されていてよく、
Ｒ2は、それぞれ、水素、Ｃ1-30−アルキル、Ｃ2-30−アルケニル、Ｃ2-30−アルキニル、Ｃ5-12−シクロアルキル、Ｃ6-18−アリール、５〜２０員ヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiu及びＯＨからなる群から選択され、
ここで、
Ｒ21及びＲ22は、独立して、Ｈ、Ｃ1-30−アルキル、Ｃ2-30−アルケニル、Ｃ2-30−アルキニル、Ｃ5-12−シクロアルキル、Ｃ6-18−アリール、及び５〜２０員ヘテロアリールからなる群から選択され、及び
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、、ＳｉＲSisＲSitＲSiu及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲe又はＮＲe−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜６個の置換基で置換されていてよく、
ここで、
ＲSis、ＲSit及びＲSiuは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒe及びＲfは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲｇＲｈ、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から独立して選択される１〜５個の置換基で置換されていてよく、
ここで、
Ｒg及びＲhは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
ｎは、０、１、２又は３であり、
ｍは、０、１、２又は３であり、
かつ
Ｌ1及びＬ2は、互いに独立して、それぞれ、Ｃ6-18−アリーレン、５〜２０員ヘテロアリーレン、
【化３】
0006713470.tif 000004
からなる群から選択され、
ここで、
Ｃ6-18−アリーレン及び５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール、及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ３１］［Ｃ（Ｏ）Ｒ32］、ＳＲ31、ハロゲン、ＣＮ、ＳｉＲSivＲSiwＲSix及びＯＨからなる群から選択される１〜６個の置換基Ｒ3で置換されていてよく、
ここで、
【化４】
0006713470.tif 000005
は、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、Ｃ（Ｏ）−Ｒ41、Ｃ（Ｏ）−ＮＲ41Ｒ42、Ｃ（Ｏ）−ＯＲ41及びＣＮからなる群から選択される１又は２個の置換基Ｒ4で置換されていてよく、
ここで、
Ｒ31、Ｒ32、Ｒ41及びＲ42は、互いに独立して、それぞれ、Ｈ、Ｃ1-30−アルキル、Ｃ2-30−アルケニル、Ｃ2-30−アルキニル、Ｃ5-12−シクロアルキル、Ｃ6-18−アリール及び５〜２０員ヘテロアリールからなる群から選択され、
ここで、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、
ここで、
ＲSiv、ＲSiw、ＲSixは、互いに独立して、Ｈ、Ｃ1-20−アルキル、Ｃ2-20−アルケニル、C2-20−アルキニル、Ｃ5-6−シクロアルキル、フェニル及びＯ−Ｓｉ（ＣＨ3）3からなる群から選択され、
Ｒi及びＲjは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から独立して選択される１〜５個の置換基で置換されていてよく、
ここで、
Ｒk及びＲlは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい］。
【００１０】
ハロゲンは、Ｆ、Ｃｌ、Ｂｒ及びＩであってよい。
【００１１】
Ｃ1-4−アルキル、Ｃ1-10−アルキル、Ｃ1-20−アルキル、Ｃ1-30−アルキル、Ｃ1-36−アルキル、Ｃ1-50−アルキル、Ｃ1-60−アルキル及びＣ1-100−アルキルは、分枝鎖又は非分枝鎖であってよい。Ｃ1-4−アルキルの例は、メチル、エチル、ｎ−プロピル、イソプロピル、ｎ−ブチル、ｓｅｃ−ブチル、イソブチル及びｔｅｒｔ−ブチルである。Ｃ1-10−アルキルの例は、Ｃ1-4−アルキル、ｎ−ペンチル、ネオペンチル、イソペンチル、ｎ−（１−エチル）プロピル、ｎ−ヘキシル、ｎ−ヘプチル、ｎ−オクチル、ｎ−（２−エチル）ヘキシル、ｎ−ノニル及びｎ−デシルである。Ｃ1-20−アルキルの例は、Ｃ1-10−アルキル並びにｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル及びｎ−イコシル（Ｃ20）である。Ｃ1-30−アルキル、Ｃ1-36−アルキル、Ｃ1-50−アルキル、Ｃ1-60−アルキル及びＣ1-100−アルキルの例は、Ｃ1-20−アルキル並びにｎ−ドコシル（Ｃ22）、ｎ−テトラコシル（Ｃ24）、ｎ−ヘキサコシル（Ｃ26）、ｎ−オクタコシル（Ｃ28）及びｎ−トリアコンチル（Ｃ30）である。
【００１２】
Ｃ2-10−アルケニル、Ｃ2-20−アルケニル、Ｃ2-30−アルケニル、Ｃ2-60−アルケニル及びＣ2-100−アルケニルは、分枝鎖又は非分枝鎖であってよい。Ｃ1-20−アルケニルの例は、ビニル、プロペニル、シス−２−ブテニル、トランス−２−ブテニル、３−ブテニル、シス−２−ペンテニル、トランス−２−ペンテニル、シス−３−ペンテニル、トランス−３−ペンテニル、４−ペンテニル、２−メチル−３−ブテニル、ヘキセニル、ヘプテニル、オクテニル、ノネニル及びドセニルである。Ｃ2-20−アルケニル、Ｃ2-60−アルケニル及びＣ2-100−アルケニルの例は、Ｃ2-10−アルケニル並びにリノレイル（Ｃ18）、リノレニル（Ｃ18）、オレイル（Ｃ18）、及びアラキドニル（Ｃ20）である。Ｃ2-30−アルケニルの例は、Ｃ2-20−アルケニル及びエルシル（Ｃ22）である。
【００１３】
Ｃ2-10−アルキニル、Ｃ2-20−アルキニル、Ｃ2-30−アルキニル、Ｃ2-60−アルキニル及びＣ2-100−アルキニルは、分枝鎖又は非分枝鎖であってよい。Ｃ2-10−アルキニルの例は、エチニル、２−プロピニル、２−ブチニル、３−ブチニル、ペンチニル、ヘキシニル、ヘプチニル、オクチニル、ノニニル及びデシニルである。Ｃ2-20−アルキニル、Ｃ2-30−アルキニル、Ｃ2-60−アルキニル及びＣ2-100−アルキニルの例は、ウンデシニル、ドデシニル、ウンデシニル、ドデシニル、トリデシニル、テトラデシニル、ペンタデシニル、ヘキサデシニル、ヘプタデシニル、オクタデシニル、ノナデシニル及びイコシニル（Ｃ20）である。
【００１４】
Ｃ5-6−シクロアルキルの例は、シクロペンチル及びシクロヘキシルである。Ｃ5-8−シクロアルキルの例は、Ｃ5-6−シクロアルキル及びシクロヘプチル及びシクロオクチルである。Ｃ5-12−シクロアルキルは、Ｃ5-8−シクロアルキル並びにシクロノニル、シクロデシル、シクロウンデシル及びシクロドデシルである。
【００１５】
Ｃ6-10−アリールの例は、フェニル
【化５】
0006713470.tif 000006
である。
【００１６】
Ｃ6-14−アリールの例は、Ｃ6-10−アリール、並びに
【化６】
0006713470.tif 000007
である。
【００１７】
Ｃ6-18−アリールの例は、Ｃ6-14−アリール、並びに
【化７】
0006713470.tif 000008
である。
【００１８】
５〜１０員ヘテロアリールは、少なくとも１個のヘテロ芳香族環を含み、かつ非芳香族環を含んでもよく、＝Ｏによって置換されていてよい、５〜１０員の一環もしくは多環、例えば二環、三環又は四環の環構造である。
【００１９】
５〜１４員ヘテロアリールは、少なくとも１個のヘテロ芳香族環を含み、かつ非芳香族環を含んでもよく、＝Ｏによって置換されていてよい、５〜１４員の一環もしくは多環、例えば二環、三環又は四環の環構造である。
【００２０】
５〜２０員ヘテロアリールは、少なくとも１個のヘテロ芳香族環を含み、かつ非芳香族環を含んでもよく、＝Ｏによって置換されていてよい、５〜２０員の一環もしくは多環、例えば二環、三環又は四環の環構造である。
【００２１】
５〜１０員ヘテロアリールの例は、
【化８−１】
0006713470.tif 000009
【化８−２】
0006713470.tif 000010
である。
【００２２】
５〜１４員ヘテロアリールの例は、５〜１０員ヘテロアリールについて提供した例、並びに
【化９−１】
0006713470.tif 000011
【化９−２】
0006713470.tif 000012
である。
【００２３】
５〜２０員ヘテロアリールの例は、５〜１４員ヘテロアリールについて提供した例、並びに
【化１０−１】
0006713470.tif 000013
【化１０−２】
0006713470.tif 000014
であり、
式中、
Ｒ100及びＲ101は、独立して、それぞれ、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択されるか、又はＲ100及びＲ101は、同一の原子に付着する場合に、それらに付着される原子と一緒になって、５〜１２員の環構造を形成し、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2からなる群から独立して選択される１〜５個の置換基で置換されていてよく、
５〜１２員の環構造は、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2からなる群から選択される１〜５個の置換基で置換されていてよく、
ここで、
Ｒq及びＲrは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００２４】
Ｃ6-18−アリーレンは、少なくとも１つのＣ−芳香族環を含み、かつ非芳香族環を含んでもよく、＝Ｏによって置換されていてよい、６〜１８員の一環もしくは多環、例えば二環、三環又は四環の環構造である。
【００２５】
Ｃ6-18−アリーレンの例は、
【化１１】
0006713470.tif 000015
であり、
式中、
Ｒ102及びＲ103は、独立して、それぞれ、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択されるか、又はＲ102及びＲ103は、同一の原子に付着する場合に、それらに付着される原子と一緒になって、５〜１２員の環構造を形成し、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から独立して選択される１〜５個の置換基で置換されていてよく、
５〜１２員の環構造は、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
ここで、
Ｒs及びＲtは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００２６】
５〜２０員ヘテロアリーレンは、少なくとも１つのヘテロ芳香族環を含み、かつ非芳香族環を含んでもよく、＝Ｏによって置換されていてよい、５〜２０員の一環もしくは多環、例えば二環、三環又は四環の環構造である。
【００２７】
５〜２０員ヘテロアリーレンの例は、
【化１２】
0006713470.tif 000016
【化１３−１】
0006713470.tif 000017
【化１３−２】
0006713470.tif 000018
【化１３−３】
0006713470.tif 000019
であり、
式中、
Ｒ104及びＲ105は、独立して、それぞれ、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択されるか、又はＲ104及びＲ105は、同一の原子に付着する場合に、それらに付着される原子と一緒になって、５〜１２員の環構造を形成し、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から独立して選択される１〜５個の置換基で置換されていてよく、
５〜１２員の環構造は、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
ここで、
Ｒs及びＲtは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００２８】
５〜１２員の環構造は、Ｒ100及びＲ101、又はＲ102及びＲ103、又はＲ104及びＲ105に付着する原子に加えて、ＣＨ2、Ｏ、Ｓ及びＮＲuからなる群から選択される環員を含有してよく、ここで、Ｒuは、それぞれ、Ｈ、Ｃ1-10−アルキル、Ｃ2-10−アルケニル及びＣ2-10−アルキニルからなる群から選択される。
【００２９】
好ましくは、本発明のポリマーは、ポリマーの質量に対して、少なくとも６０質量％の式（Ｉ）の単位を含む。
【００３０】
より好ましくは、本発明のポリマーは、ポリマーの質量に対して、少なくとも８０質量％の式（Ｉ）の単位を含む。
【００３１】
最も好ましくは、本発明のポリマーは、実質的に式（Ｉ）の単位からなる。
【００３２】
好ましくは、Ｒ1は、それぞれ、Ｈ、Ｃ1-100−アルキル、Ｃ2-100−アルケニル、Ｃ2-100−アルキニル、Ｃ5-12−シクロアルキル、Ｃ6-18−アリール、及び５〜２０員環ヘテロアリールからなる群から選択され、
ここで、
Ｃ1-100−アルキル、Ｃ2-100−アルケニル及びＣ2-100−アルキニルは、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン及びＣＮからなる群から独立して選択される１〜４０個の置換基で置換されていてよく、Ｃ1-100−アルキル、Ｃ2-100−アルケニル及びＣ2-100−アルキニルの少なくとも２個のＣＨ2−基（隣接するＣＨ2−基ではない）は、Ｏ又はＳによって置き換えられてよく、
Ｃ5-12−シクロアルキルは、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜６個の置換基で置換されていてよく、Ｃ5-12−シクロアルキルの１個又は２個のＣＨ2−基（隣接するＣＨ2−基ではない）は、Ｏ、Ｓ、ＯＣ（Ｏ）、ＣＯ、ＮＲa又はＮＲa−ＣＯによって置き換えられてよく、
Ｃ6-18−アリール及び５〜２０員ヘテロアリールは、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン及びＣＮからなる群から独立して選択される１〜６個の置換基で置換されていてよく、
ここで、
Ｒa及びＲbは、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
ＲSia、ＲSib及びＲSicは、独立して、Ｈ、Ｃ1-60−アルキル、Ｃ2-60−アルケニル、Ｃ2-60−アルキニル、Ｃ5-8−シクロアルキル、Ｃ6-14−アリール、５〜１４員ヘテロアリール、Ｏ−Ｃ1-60−アルキル、Ｏ−Ｃ2-60−アルケニル、Ｏ−Ｃ2-60−アルキニル、Ｏ−Ｃ5-8−シクロアルキル、−［Ｏ−ＳｉＲSidＲSie］o−ＲSifからなる群から選択され、
ここで、
ｏは、１〜５０の整数であり、
ＲSid、ＲSie、ＲSifは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSigＲSih］p−ＲSiiからなる群から選択され、
ここで、
ｐは、１〜５０の整数であり、
ＲSig、ＲSih及びＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-60−アルキル、Ｃ2-60−アルケニル及びＣ2-60−アルキニルは、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮからなる群から選択される１〜２０個の置換基で置換されていてよく、Ｃ1-60−アルキル、Ｃ2-60−アルケニル及びＣ2-60−アルキニルの少なくとも２個のＣＨ2−基（隣接するＣＨ2−基ではない）は、Ｏ又はＳによって置き換えられてよく、
Ｃ5-8−シクロアルキルは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から選択される１〜５個の置換基で置換されていてよく、Ｃ5-8−シクロアルキルの１又は２個のＣＨ2−基（隣接するＣＨ2−基ではない）は、Ｏ、Ｓ、ＯＣ（Ｏ）、ＣＯ、ＮＲc又はＮＲc−ＣＯによって置き換えられてよく、
Ｃ6-14−アリール及び５〜１４員ヘテロアリールは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から独立して選択される１〜５個の置換基で置換されていてよく、
ここで、
Ｒc及びＲdは、独立して、Ｈ、Ｃ1-30−アルキル、Ｃ2-30−アルケニル及びＣ2-30−アルキニルからなる群から選択され、
ＲSij、ＲSik及びＲSilは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSimＲSin］q−ＲSioからなる群から選択され、
ここで、
ｑは、１〜５０の整数であり、
ＲSim、ＲSin、ＲSioは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、−［Ｏ−ＳｉＲSipＲSiq］r−ＲSir、ＮＲ70Ｒ80、ハロゲン、及びＯ−Ｃ（Ｏ）−Ｒ70からなる群から選択され、
ここで、
ｒは、１〜５０の整数であり、
ＲSip、ＲSiq、ＲSirは、独立して、Ｈ、Ｃ1-30−アルキル、Ｃ2-30−アルケニル、Ｃ2-30−アルキニル、Ｃ5-6−シクロアルキル、Ｃ6-10−アリール、５〜１０員ヘテロアリール、Ｏ−Ｃ1-30−アルキル、Ｏ−Ｃ2-30−アルケニル、Ｏ−Ｃ2-30−アルキニル、Ｏ−Ｃ5-6−シクロアルキル、Ｏ−Ｃ6-10−アリール、Ｏ−５〜１０員ヘテロアリール、Ｏ−Ｓｉ（ＣＨ3）3、ＮＲ700Ｒ800、ハロゲン及びＯ−Ｃ（Ｏ）−Ｒ700からなる群から選択され、
Ｒ70、Ｒ80、Ｒ700及びＲ800は、独立して、Ｈ、Ｃ1-30−アルキル、Ｃ2-30−アルケニル、Ｃ2-30−アルキニル、Ｃ5-6−シクロアルキル、Ｃ6-10−アリール、及び５〜１０員ヘテロアリールからなる群から選択され、
Ｃ1-30−アルキル、Ｃ2-30−アルケニル及びＣ2-30−アルキニルは、ハロゲン及びＣＮからなる群から選択される１〜１０個の置換基で置換されていてよい。
【００３３】
より好ましくは、Ｒ1は、それぞれ、Ｃ1-100−アルキル、Ｃ2-100−アルケニル及びＣ2-100−アルキニルからなる群から選択され、
Ｃ1-100−アルキル、Ｃ2-100−アルケニル及びＣ2-100−アルキニルは、Ｃ5-8−シクロアルキル、Ｃ6-14−アリール、５〜１４員ヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜４０個の置換基で置換されていてよく、Ｃ1-100−アルキル、Ｃ2-100−アルケニル及びＣ2-100−アルキニルの少なくとも２個のＣＨ2−基（隣接するＣＨ2−基ではない）は、Ｏ又はＳによって置き換えられてよく、
ここで、
Ｒa及びＲbは、独立して、Ｈ、Ｃ1-60−アルキル、Ｃ2-60−アルケニル、Ｃ2-60−アルキニル、Ｃ5-8−シクロアルキル、Ｃ6-14−アリール及び５〜１４員ヘテロアリールからなる群から選択され、
ＲSia、ＲSib及びＲSicは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-60−アルキル、Ｃ2-60−アルケニル、Ｃ2-60−アルキニル、Ｃ5-8−シクロアルキル、Ｃ6-14−アリール、−［Ｏ−ＳｉＲSigＲSih］p−ＲSiiからなる群から選択され、
ここで、
ｐは、１〜５０の整数であり、
ＲSig、ＲSih及びＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-60−アルキル、Ｃ2-60−アルケニル及びＣ2-60−アルキニルは、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮからなる群から選択される１〜２０個の置換基で置換されていてよく、Ｃ1-60−アルキル、Ｃ2-60−アルケニル及びＣ2-60−アルキニルの少なくとも２個のＣＨ2−基（隣接するＣＨ2−基ではない）は、Ｏ又はＳによって置き換えられてよく、
Ｃ5-8−シクロアルキルは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から選択される１〜５個の置換基で置換されていてよく、Ｃ5-8−シクロアルキルの１又は２個のＣＨ2−基（隣接するＣＨ2−基ではない）は、Ｏ、Ｓ、ＯＣ（Ｏ）、ＣＯ、ＮＲc又はＮＲc−ＣＯによって置き換えられてよく、
Ｃ6-14−アリール及び５〜１４員ヘテロアリールは、Ｃ1-30−アルキル、Ｃ2-30−アルケニル、Ｃ2-30−アルキニル、Ｃ5-6−シクロアルキル、Ｃ6-10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン及びＣＮからなる群から独立して選択される１〜５個の置換基で置換されていてよく、
ここで、
Ｒc及びＲdは、独立して、Ｈ、Ｃ1-30−アルキル、Ｃ2-30−アルケニル及びＣ2-30−アルキニルからなる群から選択され、
ＲSij、ＲSik及びＲSilは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSimＲSin］q−ＲSioからなる群から選択され、
ここで、
ｑは、１〜５０の整数であり、
ＲSim、ＲSin、ＲSioは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSipＲSiq］r−ＲSirからなる群から選択され、
ここで、
ｒは、１〜５０の整数であり、
ＲSip、ＲSiq、ＲSirは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-30−アルキル、Ｃ2-30−アルケニル及びＣ2-30−アルキニルは、ハロゲン及びＣＮからなる群から選択される１〜１０個の置換基で置換されていてよい。
【００３４】
さらにより好ましくは、Ｒ1は、それぞれ、Ｃ1-50−アルキル、Ｃ2-50−アルケニル及びＣ2-50−アルキニルからなる群から選択され、
ここで、
Ｃ1-50−アルキル、Ｃ2-50−アルケニル及びＣ2-50−アルキニルは、Ｃ5-6−シクロアルキル、Ｃ6-10−アリール、５〜１０員ヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜２０個の置換基で置換されていてよく、Ｃ1-50−アルキル、Ｃ2-50−アルケニル及びＣ2-50−アルキニルの少なくとも２個のＣＨ2−基（隣接するＣＨ2−基ではない）は、Ｏ又はＳによって置き換えられてよく、
ここで、
Ｒaは、独立して、Ｈ、Ｃ1-30−アルキル、Ｃ2-30−アルケニル、Ｃ2-30−アルキニル、Ｃ5-6−シクロアルキル、及びＣ6-10−アリールからなる群から選択され、
ＲSia、ＲSib及びＲSicは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSigＲSih］p−ＲSiiからなる群から選択され、
ここで、
ｐは、１〜５０の整数であり、
ＲSig、ＲSih及びＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-30−アルキル、Ｃ2-30−アルケニル及びＣ2-30−アルキニルは、ハロゲン及びＣＮからなる群から選択される１〜１０個の置換基で置換されていてよい。
【００３５】
最も好ましくは、Ｒ1は、それぞれ、Ｃ1-36−アルキル、Ｃ2-36−アルケニル及びＣ2-36−アルキニルからなる群から選択され、
ここで、
Ｃ1-36−アルキル、Ｃ2-36−アルケニル及びＣ2-36−アルキニルは、Ｃ5-6−シクロアルキル、Ｃ6-10−アリール、５〜１０員ヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜２０個の置換基で置換されていてよく、Ｃ1-36−アルキル、Ｃ2-36−アルケニル及びＣ2-36−アルキニルの少なくとも２個のＣＨ2−基（隣接するＣＨ2−基ではない）は、Ｏ又はＳによって置き換えられてよく、
ここで、
Ｒaは、独立して、Ｈ、Ｃ1-20−アルキル、Ｃ2-20−アルケニル、Ｃ2-20−アルキニル、Ｃ5-6−シクロアルキル、及びＣ6-10−アリールからなる群から選択され、
ＲSia、ＲSib及びＲSicは、独立して、Ｈ、Ｃ1-20−アルキル、Ｃ2-20−アルケニル、Ｃ2-20−アルキニル、Ｃ5-6−シクロアルキル、Ｃ6-10−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-30−アルキル、Ｃ2-20−アルケニル、Ｃ2-20−アルキニル、Ｃ5-6−シクロアルキル、Ｃ6-10−アリール、−［Ｏ−ＳｉＲSigＲSih］p−ＲSiiからなる群から選択され、
ここで、
ｐは、１〜５０の整数であり、
ＲSig、ＲSih、ＲSiiは、独立して、Ｈ、Ｃ1-30−アルキル、Ｃ2-20−アルケニル、Ｃ2-20−アルキニル、Ｃ5-6−シクロアルキル、Ｃ6-10−アリール、Ｏ−Ｓｉ（ＣＨ3）3からなる群から選択され、
Ｃ1-20−アルキル、Ｃ2-20−アルケニル及びＣ2-20−アルキニルは、ハロゲン及びＣＮからなる群から選択される１〜１０個の置換基で置換されていてよい。
【００３６】
特に、Ｒ1は、それぞれ、非置換のＣ1-36−アルキルである。
【００３７】
好ましくは、Ｒ2は、それぞれ、水素、Ｃ1-30−アルキル及びハロゲンからなる群から選択され、
ここで、
Ｃ1-30−アルキルは、Ｃ5-8−シクロアルキル、Ｃ6-14−アリール、５〜１４員ヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu及びＮＯ2からなる群から独立して選択される１〜１０個の置換基で置換されていてよく、Ｃ1-30−アルキルの少なくとも２個のＣＨ2−基（隣接するＣＨ2−基ではない）は、Ｏ又はＳによって置き換えられてよく、
ここで、
ＲSis、ＲSit及びＲSiuは、互いに独立して、それぞれ、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒe及びＲfは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲg、ＯＣ（Ｏ）−Ｒg、Ｃ（Ｏ）−ＯＲg、Ｃ（Ｏ）−Ｒg、ＮＲｇＲｈ、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2からなる群から独立して選択される１〜５個の置換基で置換されていてよく、
ここで、
Ｒg及びＲhは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００３８】
より好ましくは、Ｒ2は、それぞれ、水素、非置換のＣ1-30−アルキル、及びハロゲンからなる群から選択される。
【００３９】
特に、Ｒ2は、それぞれ、水素である。
【００４０】
好ましくは、ｎは０、１又は２である。より好ましくは、ｎは０又は１である。最も好ましくは、ｎは０である。
【００４１】
好ましくは、ｍは、０、１又は２である。
【００４２】
好ましくは、Ｌ1及びＬ2は、互いに独立して、それぞれ、Ｃ6-18−アリーレン、５〜２０員ヘテロアリーレン、及び
【化１４】
0006713470.tif 000020
からなる群から選択され、
ここで、
Ｃ6-18−アリーレン及び５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール、及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix及びＯＨからなる群から選択される１〜６個の置換基Ｒ3で置換されていてよく、
ここで、
【化１５】
0006713470.tif 000021
は、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、Ｃ（Ｏ）−Ｒ41、Ｃ（Ｏ）−ＮＲ41Ｒ42、Ｃ（Ｏ）−ＯＲ41及びＣＮからなる群から選択される１又は２個の置換基Ｒ4で置換されていてよく、
ここで、
Ｒ31、Ｒ32、Ｒ41及びＲ42は、互いに独立して、それぞれ、Ｈ、Ｃ1-30−アルキル、Ｃ2-30−アルケニル、Ｃ2-30−アルキニル、Ｃ5-12−シクロアルキル、Ｃ6-18−アリール及び５〜２０員ヘテロアリールからなる群から選択され、
ここで、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、
ここで、
ＲSiv、ＲSiw、ＲSixは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒi及びＲjは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から独立して選択される１〜５個の置換基で置換されていてよく、
ここで、
Ｒk及びＲlは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００４３】
より好ましくは、Ｌ1及びＬ2は、互いに独立して、それぞれ、５〜２０員ヘテロアリーレン、及び
【化１６】
0006713470.tif 000022
からなる群から選択され、
ここで、
５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール、及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix及びＯＨからなる群から選択される１〜６個の置換基Ｒ3で置換されていてよく、
ここで、
【化１７】
0006713470.tif 000023
は、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、Ｃ（Ｏ）−Ｒ41、Ｃ（Ｏ）−ＮＲ41Ｒ42、Ｃ（Ｏ）−ＯＲ41及びＣＮからなる群から選択された１又は２個の置換基Ｒ4で置換されていてよく、
ここで、
Ｒ31、Ｒ32、Ｒ41及びＲ42は、互いに独立して、それぞれ、Ｈ、Ｃ1-30−アルキル、Ｃ2-30−アルケニル、Ｃ2-30−アルキニル、Ｃ5-12−シクロアルキル、Ｃ6-18−アリール及び５〜２０員ヘテロアリールからなる群から選択され、
ここで、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、
ここで、
ＲSiv、ＲSiw、ＲSixは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒi及びＲjは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から独立して選択される１〜５個の置換基で置換されていてよく、
ここで、
Ｒk及びＲlは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００４４】
さらにより好ましくは、Ｌ1及びＬ2は、互いに独立して、それぞれ、５〜２０員ヘテロアリーレン、及び
【化１８】
0006713470.tif 000024
からなる群から選択され、
ここで、５〜２０員ヘテロアリーレンは、
【化１９】
0006713470.tif 000025
［式中、
Ｒ104及びＲ105は、独立して、それぞれ、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択されるか、又はＲ104及びＲ105は、同一の原子に付着する場合に、それらに付着される原子と一緒になって、５〜１２員の環構造を形成し、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から独立して選択される１〜５個の置換基で置換されていてよく、
５〜１２員の環構造は、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
ここで、
Ｒs及びＲtは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよく、
ここで、
５〜２０員ヘテロアリーレンは、それぞれＣ1-30−アルキル及びハロゲンからなる群から選択される１〜６個の置換基Ｒ3で置換されていてよく、
ここで、
【化２０】
0006713470.tif 000026
は、それぞれＣ1-30−アルキル、Ｃ（Ｏ）−Ｒ41、Ｃ（Ｏ）−ＯＲ41及びＣＮからなる群から選択される１又は２個の置換基Ｒ4で置換されていてよく、
ここで、
Ｒ41は、それぞれ、Ｃ1-30−アルキルである］
からなる群から選択される。
【００４５】
最も好ましくは、Ｌ1及びＬ2は、互いに独立して、それぞれ、５〜２０員ヘテロアリーレンであり、
ここで、５〜２０員ヘテロアリーレンは、
【化２１】
0006713470.tif 000027
［式中、
Ｒ104及びＲ105は、独立して、それぞれ、Ｈ及びＣ1-20−アルキルからなる群から選択される］からなる群から選択され、
その際、５〜２０員ヘテロアリーレンは、それぞれＣ1-30−アルキル及びハロゲンからなる群から選択される１〜６個の置換基Ｒ3で置換されていてよい。
【００４６】
特に、Ｌ1及びＬ2は、互いに独立して、それぞれ、５〜２０員ヘテロアリーレンであり、
ここで、５〜２０員ヘテロアリーレンは、
【化２２】
0006713470.tif 000028
からなる群から選択され、
その際、５〜２０員ヘテロアリーレンは非置換である。
【００４７】
式（１）の少なくとも１つの単位を含む好ましいポリマーにおいて、
ｎは、０、１、２、又は３であり、
ｍは、０、１、２、又は３であり、かつ
Ｌ1及びＬ2は、互いに独立して、それぞれ、Ｃ6-18−アリーレン、５〜２０員ヘテロアリーレン、及び
【化２３】
0006713470.tif 000029
からなる群から選択され、
式中、
Ｃ6-18−アリーレン及び５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix及びＯＨからなる群から選択される１〜６個の置換基Ｒ3で置換されていてよく、かつ
【化２４】
0006713470.tif 000030
は、それぞれＣ1-30−アルキル、Ｃ2-30−アルケニル、Ｃ2-30−アルキニル、Ｃ5-12−シクロアルキル、Ｃ6-18−アリール及び５〜２０員ヘテロアリール、Ｃ（Ｏ）−Ｒ41、Ｃ（Ｏ）−ＮＲ41Ｒ42、Ｃ（Ｏ）−ＯＲ41、及びＣＮからなる群から選択される１又は２個の置換基Ｒ4で置換されていてよく、
ここで、
Ｒ31、Ｒ32、Ｒ41及びＲ42は、互いに独立して、それぞれ、Ｈ、Ｃ1-30−アルキル、Ｃ2-30−アルケニル、Ｃ2-30−アルキニル、Ｃ5-12−シクロアルキル、Ｃ6-18−アリール、及び５〜２０員ヘテロアリールからなる群から選択され、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの少なくとも２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよく、
Ｃ6-18−アリール及び５〜２０員ヘテロアリールは、Ｃ1-20−アルキル、Ｃ2-20−アルケニル、Ｃ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、
ここで、
ＲSiv、ＲSiw、ＲSixは、互いに独立して、Ｈ、Ｃ1-20−アルキル、Ｃ2-20−アルケニル、Ｃ2-20−アルキニル、Ｃ5-6−シクロアルキル、フェニル及びＯ−Ｓｉ（ＣＨ3）3からなる群から選択され、
Ｒi及びＲjは、独立して、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択され、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2からなる群から独立して選択される１〜５個の置換基で置換されていてよく、
ここで、
Ｒk及びＲlは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい。
【００４８】
Ｒ2は、それぞれ、水素、非置換のＣ1-30−アルキル及びハロゲンからなる群から選択され、
Ｌ1及びＬ2は、互いに独立して、それぞれ、５〜２０員ヘテロアリーレン、及び
【化２５】
0006713470.tif 000031
からなる群から選択され、
ここで、
５〜２０員ヘテロアリーレンは、それぞれＣ1-30−アルキル、Ｃ2-30−アルケニル、Ｃ2-30−アルキニル、Ｃ5-12−シクロアルキル、Ｃ6-18−アリール、及び５〜２０員ヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix及びＯＨからなる群から選択される１〜６個の置換基Ｒ3で置換されていてよく、かつ
【化２６】
0006713470.tif 000032
は、それぞれＣ1-30−アルキル、Ｃ2-30−アルケニル、Ｃ2-30−アルキニル、Ｃ5-12−シクロアルキル、Ｃ6-18−アリール及び５〜２０員へテロアリール、Ｃ（Ｏ）−Ｒ41、Ｃ（Ｏ）−ＮＲ41Ｒ42、Ｃ（Ｏ）−ＯＲ41及びＣＮからなる群から選択される１又は２個の置換基Ｒ4で置換されていてよく、
ここで、
Ｒ31、Ｒ32、Ｒ41及びＲ42は、互いに独立して、それぞれＨ、Ｃ1-30−アルキル、Ｃ2-30−アルケニル、Ｃ2-30−アルキニル、Ｃ5-12−シクロアルキル、Ｃ6-18−アリール及び５〜２０員ヘテロアリールからなる群から選択され、かつ
ここで、
Ｃ1-30−アルキル、Ｃ2-30−アルケニル及びＣ2-30−アルキニルは、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜１０個の置換基で置換されていてよく、Ｃ1-30−アルキル、Ｃ2-30−アルケニル及びＣ2-30−アルキニルの少なくとも２個のＣＨ2−基（隣接するＣＨ2−基ではない）は、Ｏ又はＳによって置き換えられてよく、
Ｃ5-12−シクロアルキルは、Ｃ1-20−アルキル、Ｃ2-20−アルケニル及びＣ2-20−アルキニル、Ｃ5-8−シクロアルキル、Ｃ6-14−アリール、５〜１４員ヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix及びＮＯ2からなる群から独立して選択される１〜６個の置換基で置換されていてよく、Ｃ5-12−シクロアルキルの１又は２個のＣＨ2−基（隣接するＣＨ2−基ではない）は、Ｏ、Ｓ、ＯＣ（Ｏ）、ＣＯ、ＮＲi又はＮＲi−ＣＯによって置き換えられてよい。
【００４９】
式（１）の少なくとも１つの単位を含むさらにより好ましいポリマーにおいて、
Ｒ1は、それぞれ、Ｃ1-36−アルキル、Ｃ2-36−アルケニル及びＣ2-36−アルキニルからなる群から選択され、
ここで、
Ｃ1-36−アルキル、Ｃ2-36−アルケニル及びＣ2-36−アルキニルは、Ｃ5-6−シクロアルキル、Ｃ6-10−アリール、５〜１０員ヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜２０個の置換基で置換されていてよく、Ｃ1-36−アルキル、Ｃ2-36−アルケニル及びＣ2-36−アルキニルの少なくとも２個のＣＨ2−基（隣接するＣＨ2−基ではない）は、Ｏ又はＳによって置き換えられてよく、
ここで、
Ｒa及びＲbは、独立して、Ｈ、Ｃ1-20−アルキル、Ｃ2-20−アルケニル、Ｃ2-20−アルキニル、Ｃ5-6−シクロアルキル、及びＣ6-10−アリールからなる群から選択され、
ＲSia、ＲSib及びＲSicは、独立して、Ｈ、Ｃ1-20−アルキル、Ｃ2-20−アルケニル、Ｃ2-20−アルキニル、Ｃ5-6−シクロアルキル、Ｃ6-10−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-30−アルキル、Ｃ2-20−アルケニル、Ｃ2-20−アルキニル、Ｃ5-6−シクロアルキル、Ｃ6-10−アリール、−［Ｏ−ＳｉＲSigＲSih］p−ＲSiiからなる群から選択され、
ここで、
ｐは、１〜５０の整数であり、
ＲSig、ＲSih及びＲSiiは、独立して、Ｈ、Ｃ1-30−アルキル、Ｃ2-20−アルケニル、Ｃ2-20−アルキニル、Ｃ5-6−シクロアルキル、Ｃ6-10−アリール、Ｏ−Ｓｉ（ＣＨ3）3からなる群から選択され、
Ｃ1-20−アルキル、Ｃ2-20−アルケニル及びＣ2-20−アルキニルは、ハロゲン、及びＣＮからなる群から選択される１〜１０個の置換基で置換されていてよく、
Ｒ2は、それぞれ、非置換の、水素、Ｃ1-30−アルキル及びハロゲンからなる群から選択され、
ｎは０又は１であり、
ｍは０、１又は２であり、かつ
Ｌ1及びＬ2は、互いに独立して、それぞれ、５〜２０員ヘテロアリーレン、及び
【化２７】
0006713470.tif 000033
からなる群から選択され、
ここで、
５〜２０員ヘテロアリーレンは、
【化２８】
0006713470.tif 000034
［式中、
Ｒ104及びＲ105は、独立して、それぞれ、Ｈ、Ｃ1-20−アルキル、Ｃ2-20−アルケニル、Ｃ2-20−アルキニル、Ｃ5-8−シクロアルキル、Ｃ6-14−アリール、及び５〜１４員ヘテロアリールからなる群から選択されるか、又はＲ104及びＲ105は、同一の原子に付着する場合に、それらに付着される原子と一緒になって、５〜１２員の環構造を形成し、
ここで、
Ｃ1-20−アルキル、Ｃ2-20−アルケニル及びＣ2-20−アルキニルは、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ5-8−シクロアルキルは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
Ｃ6-14−アリール及び５〜１４員ヘテロアリールは、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から独立して選択される１〜５個の置換基で置換されていてよく、
５〜１２員の環構造は、Ｃ1-10−アルキル、Ｃ2-10−アルケニル、Ｃ2-10−アルキニル、Ｃ5-6−シクロアルキル、Ｃ6-10−アリール、５〜１０員ヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2からなる群から選択される１〜５個の置換基で置換されていてよく、
ここで、
Ｒs及びＲtは、独立して、Ｈ、Ｃ1-10−アルキル、Ｃ2-10−アルケニル及びＣ2-10−アルキニルからなる群から選択され、
ここで、
Ｃ1-10−アルキル、Ｃ2-10−アルケニル及びＣ2-10−アルキニルは、ハロゲン、ＣＮ及びＮＯ2からなる群から選択される１〜５個の置換基で置換されていてよい］
からなる群から選択され、
５〜２０員ヘテロアリーレンは、それぞれＣ1-30−アルキル及びハロゲンからなる群から選択される１〜６個の置換基Ｒ3で置換されていてよく、
【化２９】
0006713470.tif 000035
は、それぞれＣ1-30−アルキル、Ｃ（Ｏ）−Ｒ41、Ｃ（Ｏ）−ＯＲ41及びＣＮからなる群から選択される１又は２個の置換基Ｒ4で置換されていてよく、
その際、Ｒ41は、それぞれ、Ｃ1-30−アルキルである。
【００５０】
式（１）の少なくとも１つの単位を含む最も好ましいポリマーにおいて、
Ｒ1は、それぞれ非置換のＣ1-36−アルキルであり、
Ｒ2は、水素であり、
ｎは、０であり、
ｍは、０、１又は２であり、かつ
Ｌ1及びＬ2は、互いに独立して、それぞれ５〜２０員ヘテロアリーレンであり、ここで、５〜２０員ヘテロアリーレンは、
【化３０】
0006713470.tif 000036
からなる群から選択され、
その際、５〜２０員ヘテロアリーレンは非置換である。
【００５１】
本発明の特に好ましいポリマーは、式
【化３１−１】
0006713470.tif 000037
【化３１−２】
0006713470.tif 000038
の少なくとも１つの単位を含む。
【００５２】
本発明のポリマーは、好ましくは、１〜１００００ｋＤａの質量平均分子量（Ｍw）及び１〜１００００ｋＤａの数平均分子量（Ｍｎ）を有する。本発明のポリマーは、より好ましくは、１〜１０００ｋＤａの質量平均分子量（Ｍw）及び１〜１００ｋＤａの数平均分子量（Ｍｎ）を有する。本発明のポリマーは、もっとも好ましくは、１０〜１００ｋＤａの質量平均分子量（Ｍw）及び５〜６０ｋＤａの数平均分子量（Ｍｎ）を有する。質量平均分子量（Ｍw）及び数平均分子量（Ｍｎ）は、溶出剤としてクロロベンゼン及び標準としてポリスチレンを使用して、８０℃でのゲル浸透クロマトグラフィー（ＧＰＣ）により測定できる。
【００５３】
本発明のポリマーは、当業者に公知の方法により製造できる。
【００５４】
例えば、ｎが０であり、かつ式（１−Ｉ）
【化３２】
0006713470.tif 000039
［式中、
Ｒ1、Ｒ2及びＬ2は上記で定義したとおりであり、
ｍは、０、１、２又は３である］で示される、式（１）の少なくとも１つの単位を含む本発明のポリマーは、式（２）
【化３３】
0006713470.tif 000040
［式中、ＹはそれぞれＩ、Ｂｒ、Ｃｌ又はＯ−Ｓ（Ｏ）2ＣＦ3であり、かつＲ1及びＲ2は上記で定義したとおりである］の化合物と、式（３）
【化３４】
0006713470.tif 000041
［式中、Ｌ2は、式（１−Ｉ）の化合物について定義したとおりであり、かつ
Ｚa及びＺbは、独立して、Ｂ（ＯＺ1）（ＯＺ2）、ＳｎＺ1Ｚ2Ｚ3、
【化３５】
0006713470.tif 000042
からなる群から選択され、
Ｚ1、Ｚ2、Ｚ3、Ｚ4、Ｚ5及びＺ6は、互いに独立して、それぞれＨ又はＣ1-4−アルキルである］の１モル当量の化合物との反応により製造されてよい。
【００５５】
例えば、ｎ及びｍが０であり、かつ式（１−ＩＩ）
【化３６】
0006713470.tif 000043
［式中、
Ｒ1及びＲ2は上記で定義したとおりである］で示される、式（１）の少なくとも１つの単位を含む本発明のポリマーは、式（２）
【化３７】
0006713470.tif 000044
［式中、ＹはそれぞれＩ、Ｂｒ、Ｃｌ又はＯ−Ｓ（Ｏ）2ＣＦ3であり、かつＲ1及びＲ2は上記で定義したとおりである］の化合物と、式（８）
【化３８】
0006713470.tif 000045
［式中、Ｒ1及びＲ2は、式（１−ＩＩ）の化合物について定義したとおりであり、かつ
Ｚa及びＺbは、独立して、Ｂ（ＯＺ1）（ＯＺ2）、ＳｎＺ1Ｚ2Ｚ3、
【化３９】
0006713470.tif 000046
からなる群から選択され、
Ｚ1、Ｚ2、Ｚ3、Ｚ4、Ｚ5及びＺ6は、互いに独立して、それぞれＨ又はＣ1-4−アルキルである］の化合物との反応により製造されてよい。
【００５６】
Ｚa及びＺbが、互いに独立して、Ｂ（ＯＺ1）（ＯＺ2）、
【化４０】
0006713470.tif 000047
［式中、Ｚ1、Ｚ2、Ｚ3、Ｚ4、Ｚ5及びＺ6は、互いに独立して、それぞれＨ又はＣ1-4−アルキルである］からなる群から選択される場合に、前記反応は、通常、触媒、好ましくはＰｄ触媒、例えばＰｄ（Ｐ（Ｐｈ）3）4、Ｐｄ（ＯＡｃ）2及びＰｄ2（ｄｂａ）3、並びに塩基、例えばＫ3ＰＯ4、Ｎａ2ＣＯ3、Ｋ2ＣＯ3、ＬｉＯＨ及びＮａＯＭｅの存在下で実施される。Ｐｄ触媒に依存して、前記反応は、ホスフィン配位子、例えばＰ（Ｐｈ）3、Ｐ（ｏ−トリル）3及びＰ（ｔｅｒｔ−Ｂｕ）3の存在を要求してもよい。前記反応は、通常、高温で、例えば４０〜２５０℃、好ましくは６０〜２００℃の範囲での温度でも実施される。前記反応は、適した溶媒、例えばテトラヒドロフラン、トルエン又はクロロベンゼンの存在下で実施されうる。前記反応は、通常、不活性ガス下で実施される。
【００５７】
Ｚa及びＺbが、独立して、ＳｎＺ1Ｚ2Ｚ3［式中、Ｚ1、Ｚ2及びＺ3は、互いに独立して、Ｃ1-4−アルキルである］である場合に、前記反応は、通常、触媒、好ましくはＰｄ触媒、例えばＰｄ（Ｐ（Ｐｈ）3）4及びＰｄ2（ｄｂａ）3の存在下で実施される。Ｐｄ触媒に依存して、前記反応は、ホスフィン配位子、例えばＰ（Ｐｈ）3、Ｐ（ｏ−トリル）3及びＰ（ｔｅｒｔ−Ｂｕ）3の存在を要求してもよい。前記反応は、通常、高温で、例えば４０〜２５０℃、好ましくは６０〜２００℃の範囲での温度でも実施される。前記反応は、適した溶媒、例えばトルエン又はクロロベンゼンの存在下で実施されうる。前記反応は、通常、不活性ガス下で実施される。
【００５８】
式（２）の化合物は、当業者に公知の方法により製造されうる。
【００５９】
例えば、式（２）
【化４１】
0006713470.tif 000048
［式中、Ｙは、Ｉ、Ｂｒ、Ｃｌ又はＯ−トリフレートであり、Ｒ1は、それぞれ非置換のＣ1-36−アルキルである］の化合物は、式（２’）
【化４２】
0006713470.tif 000049
［式中、Ｒ1は、それぞれ非置換のＣ1-36−アルキルである］の化合物を、Ｙ供与体で処理することにより製造されうる。
【００６０】
例えば、ＹがＢｒの場合、Ｙ供与体は、Ｎ−ブロモスクシンイミドであってよい。Ｙ供与体としてＮ−ブロモスクシンイミドを使用する場合に、前記反応は、溶剤としてＣＨＣｌ3／酢酸の存在下で０℃で実施されうる。
【００６１】
式（３）［式中、Ｒ1はそれぞれ非置換のＣ1-36−アルキルである］の化合物は、式（４）
【化４３】
0006713470.tif 000050
［式中、Ｒ1はそれぞれ非置換のＣ1-36−アルキルである］の化合物を、イートン試薬で処理することにより製造されうる。
【００６２】
式（４）［式中、Ｒ1はそれぞれ非置換のＣ1-36−アルキルである］の化合物は、式（５）
【化４４】
0006713470.tif 000051
［式中、Ｒ1はそれぞれ非置換のＣ1-36−アルキルである］の化合物を、式（６）
【化４５】
0006713470.tif 000052
の化合物で処理することにより製造されうる。
【００６３】
前記反応は、通常、適した溶媒、例えばトルエン中で、適した温度、例えば０〜１４０℃の範囲の温度で実施される。
【００６４】
式（５）の化合物は、式（７）
【化４６】
0006713470.tif 000053
の化合物を、ビス（ピナコレート）ジボロンで処理することにより製造され、上記式中、Ｒ1はそれぞれ非置換のＣ1-36−アルキルである。
【００６５】
前記反応は、通常、触媒、好ましくはパラジウム触媒の存在下で実施される。前記反応は、通常、適した溶媒、例えば無水トルエン中で、高温、例えば４０〜１６０℃の範囲の温度で実施される。
【００６６】
６，６’−ジブロモイソインジゴ（７）及びブロモ−３−メチルスルフィニルチオフェン（６）は、文献（Org. Lett. 2010, 12, 660-663; Adv. Mater. 2013, 25, 838-843）にしたがって合成されうる。
【００６７】
本発明の一部は、式
【化４７】
0006713470.tif 000054
［式中、
Ｒ1及びＲ2は、上記で定義したとおりであり、
Ｙは、それぞれＩ、Ｂｒ、Ｃｌ又はＯ−Ｓ（Ｏ）2ＣＦ3である］
の中間体でもある。
【００６８】
式（２）及び（２’）の好ましい中間体において、
Ｒ1は、それぞれ、Ｃ1-50−アルキル、Ｃ2-50−アルケニル及びＣ2-50−アルキニルからなる群から選択され、
ここで、
Ｃ1-50−アルキル、Ｃ2-50−アルケニル及びＣ2-50−アルキニルは、Ｃ5-6−シクロアルキル、Ｃ6-10−アリール、５〜１０員ヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜２０個の置換基で置換されていてよく、Ｃ1-50−アルキル、Ｃ2-50−アルケニル及びＣ2-50−アルキニルの少なくとも２個のＣＨ2−基（隣接するＣＨ2−基ではない）は、Ｏ又はＳによって置き換えられてよく、
ここで、
Ｒaは、独立して、Ｈ、Ｃ1-30−アルキル、Ｃ2-30−アルケニル、Ｃ2-30−アルキニル、Ｃ5-6−シクロアルキル、及びＣ6-10−アリールからなる群から選択され、
ＲSia、ＲSib及びＲSicは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-30−アルキル、Ｃ2-30−アルケニル、Ｃ2-30−アルキニル、Ｃ5-6−シクロアルキル、Ｃ6-10−アリール、−［Ｏ−ＳｉＲSigＲSih］p−ＲSiiからなる群から選択され、
ここで、
ｐは、１〜５０の整数であり、
ＲSig、ＲSih、ＲSiiは、独立して、Ｈ、Ｃ1-30−アルキル、Ｃ2-30−アルケニル、Ｃ2-30−アルキニル、Ｃ5-6−シクロアルキル、Ｃ6-10−アリール、Ｏ−Ｓｉ（ＣＨ3）3からなる群から選択され、
Ｃ1-30−アルキル、Ｃ2-30−アルケニル及びＣ2-30−アルキニルは、ハロゲン及びＣＮからなる群から独立して選択される１〜１０個の置換基で置換されていてよく、
Ｒ2は、それぞれ、水素、非置換のＣ1-30−アルキル及びハロゲンからなる群から選択され、かつ
Ｙは、それぞれ、Ｉ、Ｂｒ、Ｃｌ又はＯ−Ｓ（Ｏ）2ＣＦ3である。
【００６９】
式（２）及び（２’）のより好ましい中間体において、
Ｒ1は、それぞれ、Ｃ1-36−アルキル、Ｃ2-36−アルケニル及びＣ2-36−アルキニルからなる群から選択され、
ここで、
Ｃ1-36−アルキル、Ｃ2-36−アルケニル及びＣ2-36−アルキニルは、Ｃ5-6−シクロアルキル、Ｃ6-10−アリール、５〜１０員ヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮからなる群から独立して選択される１〜２０個の置換基で置換されていてよく、Ｃ1-36−アルキル、Ｃ2-36−アルケニル及びＣ2-36−アルキニルの少なくとも２個のＣＨ2−基（隣接するＣＨ2−基ではない）は、Ｏ又はＳによって置き換えられてよく、
ここで、
Ｒaは、独立して、Ｈ、Ｃ1-20−アルキル、Ｃ2-20−アルケニル、Ｃ2-20−アルキニル、Ｃ5-6−シクロアルキル、及びＣ6-10−アリールからなる群から選択され、
ＲSia、ＲSib及びＲSicは、独立して、Ｈ、Ｃ1-20−アルキル、Ｃ2-20−アルケニル、Ｃ2-20−アルキニル、Ｃ5-6−シクロアルキル、Ｃ6-10−アリール、−［Ｏ−ＳｉＲSidＲSie］o−ＲSifからなる群から選択され、
ここで、
ｏは、１〜５０の整数であり、
ＲSid、ＲSie及びＲSifは、独立して、Ｈ、Ｃ1-30−アルキル、Ｃ2-20−アルケニル、Ｃ2-20−アルキニル、Ｃ5-6−シクロアルキル、Ｃ6-10−アリール、−［Ｏ−ＳｉＲSigＲSih］p−ＲSiiからなる群から選択され、
ここで、
ｐは、１〜５０の整数であり、
ＲSig、ＲSih、ＲSiiは、独立して、Ｈ、Ｃ1-30−アルキル、Ｃ2-20−アルケニル、Ｃ2-20−アルキニル、Ｃ5-6−シクロアルキル、Ｃ6-10−アリール、Ｏ−Ｓｉ（ＣＨ3）3からなる群から選択され、
Ｃ1-20−アルキル、Ｃ2-20−アルケニル及びＣ2-20−アルキニルは、ハロゲン及びＣＮからなる群から独立して選択される１〜１０個の置換基で置換されていてよく、
Ｒ2は、それぞれ、水素、非置換のＣ1-30−アルキル及びハロゲンからなる群から選択され、かつ
Ｙは、それぞれ、Ｉ、Ｂｒ、Ｃｌ又はＯ−Ｓ（Ｏ）2ＣＦ3である。
【００７０】
式（２）及び（２’）のさらにより好ましい中間体において、Ｒ1は、それぞれ、非置換のＣ1-36−アルキルであり、Ｒ2は水素であり、かつＹは、それぞれ、Ｉ、Ｂｒ、Ｃｌ又はＯ−Ｓ（Ｏ）2ＣＦ3である。
【００７１】
式（２）の最も好ましい中間体において、Ｙは、それぞれ、Ｉ、Ｂｒ又はＯ−Ｓ（Ｏ）2ＣＦ3であり、かつＲ1は、それぞれ、非置換のＣ1-36−アルキルであり、Ｒ2は水素である。
【００７２】
式（２）の特に好ましい中間体は、
【化４８】
0006713470.tif 000055
［式中、Ｒ1は、それぞれ、非置換のＣ1-36−アルキルであり、かつＲ2は水素である］である。
【００７３】
本発明の一部は、本発明のポリマーを含む電子デバイスでもある。
【００７４】
電子デバイスは、有機太陽電池デバイス（ＯＰＶ）、有機電界効果トランジスタ（ＯＦＥＴ）、有機発光ダイオード（ＯＬＥＤ）又は有機フォトダイオード（ＯＰＤ）であってよい。
【００７５】
好ましくは、電子デバイスは、有機太陽電池デバイス（ＯＰＶ）、有機電界効果トランジスタ（ＯＦＥＴ）又は有機フォトダイオード（ＯＰＤ）である。
【００７６】
より好ましくは、電子デバイスは、有機電界効果トランジスタ（ＯＦＥＴ）である。
【００７７】
通常、有機電界効果トランジスタは、誘電層、半導体層及び基板を含む。さらに、有機電界効果トランジスタは、通常、ゲート電極及びソース／ドレイン電極を含む。
【００７８】
好ましくは、半導体層は、本発明のポリマーを含む。半導体層は、５〜５００ｎｍ、好ましくは１０〜１００ｎｍ、より好ましくは２０〜５０ｎｍの厚さを有してよい。
【００７９】
誘電層は、誘電材料を有する。誘電材料は、二酸化ケイ素もしくは酸化アルミニウム、又は有機ポリマー、例えばポリスチレン（ＰＳ）、ポリ（メチルメタクリレート）（ＰＭＭＡ）、ポリ（４−ビニルフェノール）（ＰＶＰ）、ポリ（ビニルアルコール）（ＰＶＡ）、ベンゾシクロブテン（ＢＣＢ）、又はポリイミド（ＰＩ）であってよい。誘電材料は、１０〜２０００ｎｍ、好ましくは５０〜１０００ｎｍ、より好ましくは１００〜８００ｎｍの厚さを有してよい。
【００８０】
誘電層は、誘電材料に加えて、有機シラン誘導体又は有機リン酸誘導体の自己組織化単分子膜を含んでよい。有機シラン誘導体の例は、オクチルトリクロロシランである。有機リン酸誘導体の例は、オクチルデシルリン酸である。誘電層において含まれる自己組織化単分子膜は、通常、半導体層と接触している。
【００８１】
ソース／ドレイン電極は、任意の適した有機又は無機のソース／ドレイン材料から製造されうる。無機のソース／ドレイン材料の例は、金（Ａｕ）、銀（Ａｇ）又は銅（Ｃｕ）、及びそれら金属の少なくとも１つを含む合金である。ソース／ドレイン電極は、１〜１００ｎｍ、好ましくは２０〜７０ｎｍの厚さを有していてよい。
【００８２】
ゲート電極は、任意の適したゲート材料、例えば、高ドープシリコン（ｈｉｇｈｌｙ ｄｏｐｅｄ ｓｉｌｉｃｏｎ）、アルミニウム（Ａｌ）、タングステン（Ｗ）、酸化インジウムスズ又は金（Ａｕ）、もしくはそれら金属の少なくとも１つを含む合金から製造されうる。ゲート電極は、１〜２００ｎｍ、好ましくは５〜１００ｎｍの厚さを有していてよい。
【００８３】
基板は、任意の適した基板、例えばガラス、又はプラスチック基板、例えばポリエーテルスルホン、ポリカーボネート、ポリスルホン、ポリエチレンテレフタレート（ＰＥＴ）及びポリエチレンナフタレート（ＰＥＮ）であってよい。有機電界効果トランジスタの設計に依存して、ゲート電極、例えば高ドープシリコンは、基板としても機能しうる。
【００８４】
有機電界効果トランジスタを、当業者に公知の方法で製造してよい。
【００８５】
例えば、ボトムゲートトップコンタクト有機電界効果トランジスタを、以下のように製造してよい：基板としても機能するゲート電極、例えば高ドープシリコンウェハ上に、適した堆積方法、例えば原子層堆積又は熱蒸着によって、誘電材料、例えばＡｌ2Ｏ3又は二酸化ケイ素を層として施与してよい。誘電材料の層に有機リン酸誘導体又は有機シラン誘導体の自己組織化単分子層を施与してよい。例えば、溶液堆積技術を使用して溶液から有機リン酸誘導体又は有機シラン誘導体を施与してよい。真空内で本発明のポリマーの溶液堆積又は熱蒸着のいずれかによって、有機リン酸誘導体又は有機シラン誘導体の自己組織化単分子層上で半導体層を形成してよい。適したソース／ドレイン材料、例えばタンタル（Ｔａ）及び／又は金（Ａｕ）の堆積によって、シャドウマスクを介して半導体層上でソース／ドレイン電極を形成してよい。チャネル幅（Ｗ）は典型的に１０〜１０００μｍであり、チャネル長さ（Ｌ）は典型的に５〜５００μｍである。
【００８６】
例えば、トップゲートボトムコンタクト有機電界効果トランジスタを、以下のように製造してよい：適したソース／ドレイン材料、例えば金（Ａｕ）を蒸着することにより、適した基板、例えばガラス基板上のフォトリソグラフィ法で定義された電極上で、ソース／ドレイン電極を形成してよい。例えばスピンコーティングにより本発明のポリマーの溶液をソース／ドレイン電極上で堆積し、続いて、高温、例えば８０〜３６０℃の範囲での温度でその層をアニーリングすることにより、半導体層を形成してよい。半導体層を急冷した後に、例えばスピンコーティングにより、適した誘電材料、例えばポリ（メチルメタクリレート）の溶液を半導体層上で施与することにより、誘電層を形成してよい。適したゲート材料、例えば金（Ａｕ）のゲート電極を、誘電層上でシャドウマスクを介して蒸発してよい。
【００８７】
本発明の一部は、半導体材料としての本発明のポリマーの使用でもある。
【００８８】
本発明のポリマーは、高い電荷キャリア移動度を示す。本発明のポリマーは、高い正孔移動度及び電子移動度を有する同時二極性を示しうる。加えて、本発明のポリマーは、高い安定性、特に高い熱安定性を示す。さらに、本発明のポリマーは、液体加工技術と相容性がある。加えて、本発明のポリマーは、近赤外光の強い吸収を示す。
【００８９】
実施例
実施例１
ａ）  化合物Ｉ−１の合成を、６，６’−ジブロモイソインジゴのアルキル化により文献に類似して製造する：
【化４９】
0006713470.tif 000056
【００９０】
ｂ）  ６，６’−ジボレートエステル−イソインジゴ（Ｉ−２）の合成
【化５０】
0006713470.tif 000057
【００９１】
６，６’−ジブロモイソインジゴ  Ｉ−１（３ｇ、２．７５ｍｍｏｌ）、ビス（ピナコレート）ジボロン（１．７５ｇ、６．８８ｍｍｏｌ）、Ｐｄ（ＰＰｈ3）2Ｃｌ2（１９０ｍｇ、０．２７５ｍｍｏｌ）及び酢酸カリウム（１．０８ｇ、１１ｍｍｏｌ）の無水トルエン（５０ｍＬ）中での混合物を、１６時間アルゴン下で１１０℃に加熱する。そして、その反応混合物を、室温に冷却し、塩化メチレンでシリカゲルのショートパッドを介してパージする。収集した濾過物を濃縮し、そして乾燥して、さらなる精製なしに暗赤色の固体として６，６’−ジボレートエステルイソインジゴを得る（２．６５ｇ、８１％）。
0006713470.tif 000058
【００９２】
ｃ）  ６，６’−ジ（３−メチルスルフィニルチオフェン）イソインジゴ（Ｉ−４）の合成：
【化５１】
0006713470.tif 000059
【００９３】
炉で乾燥した２０ｍＬのマイクロウェーブバイアルに、６，６’−ジボレートエステル−イソインジゴ（Ｉ−２）（１．０ｇ、７．７ｍｍｏｌ）、Ｐｄ2（ｄｂａ）3（３８ｍｇ、０．０３８ｍｍｏｌ）及びＰ−（ｏ−トール）3（４６ｍｇ、０．１５ｍｍｏｌ）、ブロモ−３−メチルスルフィニルチオフェン（Ｉ−３、文献に類似して製造）（４３０ｍｇ、１９．２５ｍｏｌ）、管をシールし、そしてアリコートの２滴のトルエン（１０ｍＬ）及び２ＭのＫ3ＰＯ4（３．５ｍＬ）を添加した。その混合物を、３０分間アルゴン下で脱ガスし、そしてアルゴン吸気を除去した。その管を１８時間還流させた。室温に冷却後に、その反応混合物をＥＡで抽出し、そしてその有機相を収集し、硫酸マグネシウムで乾燥させ、溶媒を減圧により除去し、カラムクロマトグラフィー（溶出：ＤＣＭ：ＥＡ＝１０：１）により精製して、暗赤色の固体を得た（５３０ｍｇ、５３％）。
0006713470.tif 000060
【００９４】
ｄ）  ＢＴＴＩＩＤ（Ｉ−５）の合成
【化５２】
0006713470.tif 000061
【００９５】
６，６’−ジ（３−メチルスルフィニルチオフェン）イソインジゴ（Ｉ−４）（８００ｍｇ、０．６５ｍｍｏｌ）を、イートン試薬（６ｍＬ）で、暗くした室温で３日間撹拌した。その混合物を、氷水中に注ぎ、クロロホルムで抽出し、そしてその有機相をＭｇＳＯ4で乾燥させ、溶媒を減圧により除去し、そしてその粗生成物を真空で乾燥し、続いてピリジン（１０ｍＬ）中で再溶解させ、そしてその混合物を一晩還流させる。その混合物を室温まで冷却させた後に、クロロホルムで抽出し、そして塩酸で希釈し、分離した有機相をＭｇＳＯ4上で乾燥させ、そして溶媒を減圧により除去する。その粗原料を、シリカゲル上でカラムクロマトグラフィー  （溶出：ＣＨＣｌ3：ＰＥ  ＝１：３）により精製して、赤色の固体ＢＴＴＩＩＤ（Ｉ−５）を得る（４５０ｍｇ、５９％）。
0006713470.tif 000062
【００９６】
実施例２
ジブロモＢＴＴＩＩＤ（Ｉ−６）の合成
【化５３】
0006713470.tif 000063
【００９７】
ＮＢＳ（６５ｇ、０．３６ｍｍｏｌ）を、ＣＨＣｌ3／ＡｃＯＨ（２０ｍＬ：５ｍＬ）中でベンゾチエノチオフェンイソインジゴ（２００ｇ、０．１７ｍｍｏｌ）の溶液に少量で添加し、その反応混合物を、約５時間還流させながら撹拌し、これはＴＬＣにより監視することができる。反応が終了した場合に、室温まで冷却させ、その溶媒を減圧により除去し、そしてシリカゲル上でカラムクロマトグラフィー（溶出：ＣＨＣｌ3：ＰＥ＝１：４）により精製し、赤い固体のジブロモ−ＢＴＴＩＩＤ（Ｉ−６）を得る（１６４ｍｇ、７２％）。
0006713470.tif 000064
【００９８】
実施例３
Ｐ１の合成
【化５４】
0006713470.tif 000065
【００９９】
マイクロウェーブバイアルに、ジブロモＢＴＴＩＩＤ（Ｉ−６）（１００ｍｇ、０．０７６ｍｍｏｌ、１当量）及び２，５−ビス（トリメチルスタニル）チオフェン（３１．０４ｍｇ、０．０７６μｍｏｌ、１当量）、Ｐｄ2（ｄｂａ）3（１．５０ｍｇ）及びＰ（ｏ−トール）3（１．８４ｍｇ）を添加する。その管をシールし、アルゴンでフラッシュし、そして脱ガスしたクロロベンゼン（２ｍＬ）を添加する。その混合物をアルゴン下で完全に脱ガスし、そしてアルゴン吸気を除去する。その管を、マイクロウェーブ反応器中で次の条件にさらす：５分間１００℃、５分間１４０℃、３０分間１６０℃。ＲＴまで冷却後に、ポリマーをメタノール中で沈澱させ、ソックスレーシンブル（Ｓｏｘｈｌｅｔ ｔｈｉｍｂｌｅ）を介して濾過する。ソックスレー装置を使用して、メタノール、アセトン、ヘキサン、ジクロロメタン、クロロホルム及びクロロベンゼンでポリマーを抽出する。クロロベンゼン溶液を濃縮し、そしてメタノール中で沈澱させる。その沈殿物を濾過し、真空下で乾燥させて、紺青色の固体としてＰ１を得る（４０ｍｇ、４０％）。
0006713470.tif 000066
【０１００】
実施例４
Ｐ２の合成
【化５５】
0006713470.tif 000067
【０１０１】
マイクロウェーブバイアルに、ジブロモＢＴＴＩＩＤ（Ｉ−６）（６８．６ｍｇ、０．０５２ｍｍｏｌ、１当量）及び２，５−ビス（トリメチルスタニル）セレノフェン（２３．７８ｍｇ、０．０５２μｍｏｌ、１当量）、Ｐｄ2（ｄｂａ）3（２ｍｇ）及びＰ（ｏ−トール）3（２．５８ｍｇ）を添加する。その管をシールし、アルゴンでフラッシュし、そして脱ガスしたクロロベンゼン（１．０ｍＬ）を添加する。その混合物をアルゴン下で完全に脱ガスし、そしてアルゴン吸気を除去する。その管を、マイクロウェーブ反応器中で次の条件にさらす：５分間１００℃、５分間１４０℃、３０分間１６０℃。ＲＴまで冷却後に、ポリマーをメタノール中で沈澱させ、ソックスレーシンブル（Ｓｏｘｈｌｅｔ ｔｈｉｍｂｌｅ）を介して濾過する。ソックスレー装置を使用して、メタノール、アセトン、ヘキサン、ジクロロメタン、クロロホルム及びクロロベンゼンでポリマーを抽出する。クロロホルム及びクロロベンゼン溶液を濃縮し、そしてメタノール中で沈澱させる。その沈殿物を濾過し、真空下で乾燥させて、紺青色の固体としてＰ２を得る（５５ｍｇ（クロロホルム）及び６ｍｇ（クロロベンゼン）、８７．１％）。
0006713470.tif 000068
【０１０２】
実施例５
Ｐ３の合成
ポリマーＰ３の合成を、ポリマーＰ２の合成に類似して製造する：
【化５６】
0006713470.tif 000069
【０１０３】
実施例６
Ｐ４の合成
ポリマーＰ４の合成を、ポリマーＰ２の合成に類似して製造する：
【化５７】
0006713470.tif 000070
【０１０４】
実施例７
Ｐ５の合成
ポリマーＰ５の合成を、ポリマーＰ２の合成に類似して製造する：
【化５８】
0006713470.tif 000071
【０１０５】
実施例８
化合物（Ｉ−７）の合成
化合物Ｉ−７を、化合物Ｉ−５に類似して合成する
【化５９】
0006713470.tif 000072
【０１０６】
実施例９
化合物（Ｉ−８）の合成
化合物Ｉ−８を、化合物Ｉ−６に類似してＩ−７から合成する
【化６０】
0006713470.tif 000073
【０１０７】
実施例１０
ポリマー（Ｐ６）の合成
ポリマーＰ６を、ポリマーＰ２に類似してＩ−８から合成する
【化６１】
0006713470.tif 000074
【０１０８】
実施例１１
化合物（Ｉ−９）の合成
化合物Ｉ−９を、化合物Ｉ−５に類似して合成する
【化６２】
0006713470.tif 000075
【０１０９】
実施例１２
本発明の化合物及びポリマーを基礎とする有機電界効果トランジスタ（ＯＦＥＴ）の製造及び電気的特性
バックコンタクト、トップゲートＦＥＴの製造
半導体化合物Ｉ−ｘ又はポリマーＰｘを、０．７５質量％の濃度でオルトジクロロベンゼン中で溶解し、続いてＰＥＴ基板上にリソグラフィ法により予めパターン付けした金コンタクトで被覆し、ＦＥＴのソース及びドレインコンタクトとして提供する。標準ブレードコータにより２０ｍｍ／ｓのコーティング速度で、配合物の１００μｌをコーティングし、基板全体にわたって半導体の均一な層を得る。コーティングが完了した後に、予熱したホットプレート上にその基板をすぐに移し、そして３０秒間９０℃で加熱する。次に、Ｃｙｔｏｐ ＣＴＬ−８０９Ｍからなるゲート誘電層を、有機半導体の頂部にスピンコーティングする（１２００ｒｐｍ、３０秒）。スピンコーティングの後に、その基板をホットプレートに再度移し、そしてさらに５分間１００℃でアニールする。プロフィルメーターによって測定した誘電層の厚さは５３５ｎｍである。最終的に５０ｎｍの厚さのシャドウマスクでパターン付けされた金のゲート電極を、真空蒸着により堆積させて、ＢＧＴＣ−配置でのＦＥＴを完成させる（図１ａ〜ｈを参照）。
【０１１０】
電気的特性
移動度μを、飽和領域で算出した増幅特性曲線（グレーの実線の曲線）のルート表示から算出する。傾斜度ｍを、図１における黒の破線から測定する。図１における黒い破線は、電流特性ＩＤのルート表示の範囲に一致し、ルート表示の直線の傾斜に対する良好な相関が得られる。
【０１１１】
閾値電圧ＵThは、図１における黒い破線とＸ軸部分との交差から取られてよい（ＶGS）。
【０１１２】
ＯＦＥＴの電気的特性を算出するために、次の式を使用する：
【数１】
0006713470.tif 000076
式中、ε0は、８．８５×１０-12Ａｓ／Ｖｍの真空の誘電率である。サイトップ（Ｃｙｔｏｐ）についてはεr＝２，１であり、ｄ＝５３５ｎｍは誘電体の厚さである。チャネル長さＬ＝１０μｍであり、チャネル幅Ｗ＝２５０μｍである。
【０１１３】
次の移動度は、それぞれの化合物について算出している：
【表１】
0006713470.tif 000077